СПОСОБ ПРОИЗВОДСТВА ПЛАСТИНЧАТОГО ЭЛЕКТРОДА, ВЫРАБАТЫВАЮЩЕГО ВОДОРОД И КИСЛОРОД

1. Пластинчатый электрод с углеродными нанотрубками для получения водорода и кислорода путем электролиза воды, содержащий
углеродные нанотрубки (CNT);
уголь (C);
NiO;
3
NaTaO; и
катализатор.
3
2. Электрод по п.1, отличающийся тем, что при весе угля 100% электрод состоит по весу на 2~15% из углеродных нанотрубок, на 80~360% - из NiO, на 20~130% - из NaTaO и на 10~200% - из катализатора.
3. Электрод по п.1, отличающийся тем, что катализатор представляет собой, по меньшей мере, одно вещество, выбираемое из группы, куда входят лантан, турмалин и платина (Pt).
4. Способ изготовления пластинчатого электрода с углеродными нанотрубками, предназначенного для получения водорода и кислорода методом электролиза воды, включающий
3
этап S1 - перемешивание до однородного состояния порошкообразных углеродных нанотрубок, порошкообразного угля, порошкообразного NiO, порошкообразного NaTaO и катализатора и формирование высокодисперсной смеси;
этап S2 - введение смеси в форму, ее прессование и формирование прессованного изделия; и
этап S3 - пластическое формирование прессованного изделия в соответствующей вакуумной печи.
2
5. Способ по п.4, отличающийся тем, что на этапе S2 прессованное изделие подвергается воздействию давления 500~1500 тонн/см.
6. Способ по п.4, отличающийся тем, что на этапе S3 пластическое формирование ведут в течение 20~400 мин при температуре 600~2000°C.
7. Способ по п.6, отличающийся тем, что на этапе S3 пластическое формирование осуществляют в соответствующей вакуумной печи, в которую перекрыт доступ кислорода.
8. Способ по п.4, отличающийся тем, что катализатор изготавливается, по меньшей мере, из одного из веществ из группы, куда входят лантан, порошкообразный турмалин и порошкообразная платина.
3
9. Способ по п.4, отличающийся тем, что при весе угля 100%, пластинчатый электрод по весу на 2~15% состоит из углеродных нанотрубок, на 80~360% - из NiO, на 20~130% - из NaTaO и на 10~200% - из катализатора.